(57)【要約】炭化水素供給物の少なくとも一部をアルキル化するのに有効な条件下で、アルキル化剤を包含する液体炭化水素供給物を酸性触媒と接触させることにより得られる炭化水素燃料組成物を供給し；炭化水素燃料組成物を水素へ転換し；そして状況に応じて生成された水素を燃料電池中へ導入することにより、炭化水素燃料組成物から燃料電池用水素を生成する方法。好ましい実施の形態において、液体炭化水素供給物が更に含硫不純物からなり、その少なくとも一部はアルキル化ステップの間にアルキル化される。【特許請求の範囲】
【請求項１】
燃料電池用の水素を炭化水素燃料組成物から生成する方法であって、前記方法が、
炭化水素供給物の少なくとも一部をアルキル化するのに有効な条件下で、アルキル化剤を包含する液体炭化水素供給物を酸性触媒と接触させることにより得られる炭化水素燃料組成物を供給し
炭化水素燃料組成物を水素へ転換し；そして、
状況に応じて生成された水素を燃料電池中へ導入するステップからなる、燃料電池用の水素を炭化水素燃料組成物から生成する方法。
【請求項２】
液体炭化水素供給物が軽質ナフサ、ヘビー・ナフサ、ガソリン、灯油、ビス−ブロークンガソリン（ｖｉｓ−ｂｒｏｋｅｎ  ｇａｓｏｌｉｎｅ）、触媒性加熱分解スピリット（ｃａｔ．  ｃｒａｃｋｅｄ  ｓｐｉｒｉｔ）、コーカーガソリン（ｃｏｋｅｒ  ｇａｓｏｌｉｎｅ）及び軽質サイクルオイル（ｌｉｇｈｔ  ｃｙｃｌｅ  ｏｉｌ）、触媒性クラッキング工程由来のナフサ及び選択的に水素処理されたナフサから構成される群から選択される請求項１記載の方法。
【請求項３】
液体炭化水素供給物が更に含硫不純物からなり、その少なくとも一部がアルキル化ステップの間にアルキル化される請求項１又は２記載の方法。
【請求項４】
３０％以上、より望ましくは５０％以上、そして最も望ましくは９０％以上の含硫核種がアルキル化ステップの間にアルキル化される請求項３記載の方法。
【請求項５】
液体炭化水素供給物が更にアルキル化ステップの間にアルキル化される芳香族化合物からなる請求項１乃至４の何れか一項に記載の方法。
【請求項６】
炭化水素と低濃度の含硫不純物及び／又は芳香族化合物とからなる低沸騰分留がアルキル化ステップから燃料組成物として回収される請求項１乃至５の何れか一項に記載の方法。
【請求項７】
低沸点分留が蒸留によって回収される請求項６に記載の方法。
【請求項８】
低沸騰分留が２１５℃未満、より望ましくは１８０℃未満、例えば１００及び１７５℃の間の最終沸点を有する請求項６又は７に記載の方法。
【請求項９】
アルキル化ステップから回収された炭化水素燃料組成物のオレフィン含量が４０重量％未満、望ましくは３０重量％未満、より望ましくは２０重量％未満、そして最も望ましくは１０重量％未満であり；
芳香族化合物の含量が３５重量％未満、望ましくは２５重量％未満、より望ましくは５重量％未満であり；
最終沸点（ｆｂｐ）が２１５℃未満、より望ましくは１８０℃未満、例えば１００及び１７５℃の間であり；そして、
硫黄の含量が６０ｐｐｍ未満、望ましくは１０ｐｐｍ未満、より望ましくは５ｐｐｍ未満、最も望ましくは２ｐｐｍ未満である請求項１乃至８の何れか一項に記載の方法。
【請求項１０】
炭化水素燃料組成物が少なくとも８０のモータ法オクタン価（ＭＯＮ）及び少なくとも９０のリサーチ法オクタン価（ＲＯＮ）を有し、望ましくは少なくとも８５のＭＯＮ及び少なくとも９５のＲＯＮを有する請求項１乃至９の何れか一項に記載の方法。
【請求項１１】
炭化水素燃料組成物が水素へ転換される前に添加剤の一つ以上を炭化水素燃料組成物へ導入するステップから更になる請求項１乃至１０の何れか一項に記載の方法。
【発明の詳細な説明】
【０００１】
本発明は燃料電池用の水素の生成方法に関する。
【０００２】
燃料電池は水素燃料と空気からの酸素とを結合し電気、熱及び水を生成する電気化学装置である。燃料電池は燃焼なしで作動するので、そのことが燃料電池をクリーンで高効率なエネルギー源としている。乗り物の動力源として燃料電池を使用することへの関心が広まっている。
【０００３】
燃料電池に採用される水素は直接蓄えられるか、或いは例えば炭化水素を水素と一酸化炭素及び／又は二酸化炭素とに転換することによってその場で生成されることが可能である。この転換工程は触媒があろうがなかろうが炭化水素を部分酸化することによって実施され得る。別の方法として、炭化水素燃料は状況に応じて触媒の存在下で水蒸気改質することによって水素に転換してもよい。
【０００４】
従来の自動車用ガソリンを改質して燃料電池のための水素を生成する試みがなされている。しかしながら、そのような試みはコークスのような副産物をもたらし、これは改質触媒に損傷を与えてしまう。加えて、ガソリン中の硫黄分が改質触媒と燃料電池スタックの両方の性能劣化を招いてしまう。
【０００５】
炭化水素燃料組成物がこれらの問題を軽減することがここにおいて見出された。
【０００６】
本発明によると、燃料電池用の水素を炭化水素燃料組成物から生成する方法であって、前記方法が、
炭化水素供給物の少なくとも一部をアルキル化するのに有効な条件下で、アルキル化剤を包含する液体炭化水素供給物を酸性触媒と接触させることにより得られる炭化水素燃料組成物を供給し；
炭化水素燃料組成物を水素へ転換し；そして、
状況に応じて生成された水素を燃料電池中へ導入するステップからなる方法が提供される。
【０００７】
好ましい実施の形態において、本方法は：
液体炭化水素供給物の少なくとも一部をアルキル化するのに有効な条件下で、アルキル化剤を包含する液体炭化水素供給物を酸性触媒と接触させ；
生成物の少なくとも一部をアルキル化ステップから回収し、炭化水素燃料組成物を生成し、
炭化水素燃料組成物を水素に転換し、そして、
生成された水素を燃料電池中へ導入することからなる。
【０００８】
液体炭化水素供給物は１０乃至３４５℃の範囲、望ましくは１０乃至２４９℃の範囲にて沸点に達し得る。そのような供給物は石炭液化由来生成物の精製やオイル・シェール及びタール・サンドの加工はもとより石油の精製において遭遇し得る。そのような供給物は典型的には炭化水素の複合混合物からなる。好適な供給物の例としては軽質ナフサ、ヘビー・ナフサ、ガソリン、灯油、ビス−ブロークンガソリン（ｖｉｓ−ｂｒｏｋｅｎ  ｇａｓｏｌｉｎｅ）、触媒性加熱分解スピリット（ｃａｔ．  ｃｒａｃｋｅｄ  ｓｐｉｒｉｔ）、コーカーガソリン（ｃｏｋｅｒ  ｇａｓｏｌｉｎｅ）及び軽質サイクルオイル（ｌｉｇｈｔ  ｃｙｃｌｅ  ｏｉｌ）が挙げられる。供給物は選択的に例えばそれらがアルキル化される前又は後に水素処理され得る。本発明の好ましい実施の形態において、触媒性クラッキング工程由来のナフサ又は選択的に水素処理されたナフサ（例えば、触媒性クラッキング工程由来）は液体炭化水素供給物として採用される。好適な供給物は米国特許第５８６３４１９号明細書、米国特許第６０２５５３４号明細書及び米国特許第６０４８４５１号明細書に詳細に記載されており、その内容は参照としてここに組み込まれる。
【０００９】
液体炭化水素供給物はアルキル化剤を包含する。そのようなアルキル化剤は供給物中に添加されるか先天的に存在し得る。好適なアルキル化剤としてはオレフィン、アルコール（例えば第一、第二及び第三アルコール）及びそれらの混合物が挙げられる。アルキル化剤は３乃至２０炭素原子、望ましくは３乃至１０炭素原子からなっていてよい。
【００１０】
本発明の好ましい実施の形態において、一つ以上のオレフィンがアルキル化剤として採用される。好適なオレフィンとしては環状オレフィン、置換環状オレフィン及び式Ｒ１Ｒ２Ｃ＝ＣＲ２Ｒ２ここにおいてＲ１はヒドロカルビル基、及び各Ｒ２は個別に水素又はヒドロカルビル基であるオレフィンが挙げられる。好ましいオレフィンは３乃至１５炭素原子、望ましくは４乃至１０炭素原子、例えば５乃至７炭素原子からなる。そのようなオレフィンは液体炭化水素供給物中に元来存在していてもよく、又は意図的に供給物へ添加してもよい。
【００１１】
好適な環状オレフィン及び置換環状オレフィンの例としては、シクロペンテン、１−メチルシクロペンテン、シクロヘキセン、１−メチルシクロヘキセン、３−メチルシクロヘキセン、４−メチルシクロヘキセン、シクロヘプテン、シクロオクテン及び４−メチルシクロオクテンが挙げられる。
【００１２】
式Ｒ１Ｒ２Ｃ＝ＣＲ２Ｒ２の好適なオレフィンの例としてはプロペン、２−メチルプロペン、１−ブテン、２−ブテン、２−メチル−１−ブテン、３−メチル−１−ブテン、２−メチル−２−ブテン、２，３−ジメチル−１−ブテン、３，３−ジメチル−１−ブテン、２，３−ジメチル−２−ブテン、２−エチル−１−ブテン、２−エチル−３−メチル−１−ブテン、２，３，３−トリメチル−１−ブテン、１−ペンテン、２−ペンテン、２−メチル−１−ペンテン、３−メチル−１−ペンテン、４−メチル−１−ペンテン、２，４−ジメチル−１−ペンテン、１−ヘキセン、２−ヘキセン、３−ヘキセン、１，３−ヘキサジエン、１，４−ヘキサジエン、１，５−ヘキサジエン、２，４−ヘキサジエン、１−ヘプテン、２−ヘプテン、３−ヘプテン、１−オクテン、２−オクテン、３−オクテン及び４−オクテンが挙げられる。
【００１３】
アルキル化剤の他に、液体炭化水素供給物は含硫不純物を含有してもよい。そのような含硫不純物としてはメルカプタン、チオフェン及びベンゾチオフェニック化合物のような芳香族、非芳香族化合物が挙げられる。具体的な例としてはチオフェン、２−メチルチオフェン、３−メチルチオフェン、２，３−ジメチルチオフェン、２，５−ジメチルチオフェン、２−エチルチオフェン、３−エチルチオフェン、ベンゾチオフェン、２−メチルベンゾチオフェン、２，３−ジメチルベンゾチオフェン及び３−エチルベンゾチオフェンが挙げられる。以下により詳細に記載されるように、供給物中の含硫核種の少なくとも一部がアルキル化ステップの間にアルキル化されてもよい。望ましくは３０％以上、より望ましくは５０％以上、そして最も望ましくは９０％以上の含硫核種がアルキル化される。
【００１４】
液体炭化水素供給物はまたトルエン、ｏ−ｍ−ｐ−キシレン及びトリメチルベンゼンのような芳香族化合物を包含していてもよい。これらの核種はまた以下に記載のようにアルキル化ステップにおいてアルキル化されてもよい。
【００１５】
液体炭化水素供給物はまたジオレフィンを包含していてもよい。しかしながら、供給物中のジオレフィンの濃度は例えば選択的な又は従来の水素処理によって減少させてもよい。
【００１６】
液体炭化水素供給物が酸性触媒とアルキル化条件の下で接触されるとき、炭化水素供給物の少なくとも一部がアルキル化される。従って、供給物中の如何なるアルキル化された核種の濃度も増加し得る。同時に、供給物中の如何なるアルキル化剤（例えばオレフィン）の濃度は減少し得る。オレフィンが供給物中に存在する場合、これらはまた高分子量の生成物へオリゴマー化又は異性化されてもよい。
【００１７】
アルキル化ステップにおいてアルキル化され得る核種の例としては含硫不純物及び芳香族化合物が挙げられる。そのようなアルキル化可能な核種はより大量に置換されそしてそれ故高分子量の生成物へとアルキル化される。たとえば、チオフェンはアルキル化されアルキル化されたチオフェンを生成し得、メルカプタンはアルキル化され高硫化核種を生成し得る。もちろん、モノ−及びポリ−アルキル化反応の両者が起こることは評価される。アルキル化反応は米国特許第５８６３４１９号明細書、米国特許第６０２５５３４号明細書及び米国特許第６０４８４５１号明細書に詳細に記載されており、その内容は参照としてここに組み込まれる。
【００１８】
アルキル化された生成物はそれらのアルキル化されていない対照物より高い沸点を有している傾向にあるので、液体炭化水素供給物の一部はアルキル化ステップにおいて高沸騰生成物へ転換される。これらの高沸騰生成物は例えば蒸留によって高沸騰分留として分離され得る。この高沸騰分留の最終沸点（ｆｉｎａｌ  ｂｏｉｌｉｎｇ  ｐｏｉｎｔ）は１７０℃より高く、望ましくは２００℃より高くそしてより望ましくは２２０℃より高くてよい。低沸騰分留もまたアルキル化ステップから例えば蒸留によって回収されてもよい。この低沸騰分留は２１５℃未満、より望ましくは１８０℃未満、例えば１００乃至１７５℃の間の最終沸点を有してもよい。
【００１９】
低沸騰分留は炭化水素、及び低濃度の含硫不純物及び／又は芳香族化合物からなっていてもよい。液体炭化水素供給物中に元来存在しているオレフィンがアルキル化反応を伴うか及び／又はポリマー化するかの何れかで、高沸騰成分を形成し得るので、低沸騰分留におけるオレフィン濃度もまた減少し得る。好ましい実施の形態において、この低沸騰分留が炭化水素燃料組成物として回収されるものである。この炭化水素燃焼組成物は次に燃料電池用の水素へ転換される。
【００２０】
望ましくは、アルキル化ステップは炭化水素供給物の硫黄含量、芳香族含有量及びオレフィン含量の一つ以上を減少させる。アルキル化ステップは炭化水素供給物のパラフィン含量を増加させ得る。従って、触媒性加熱分解スピリット（ｃａｔ．  ｃｒａｃｋｅｄ  ｓｐｉｒｉｔ）は燃料用の水素の生成における使用のためにより好適にされる。
【００２１】
好ましい実施の形態において、アルキル化ステップから回収された炭化水素燃料組成物は：
そのオレフィン含量が４０重量％未満、望ましくは３０重量％未満、より望ましくは２０重量％未満、そして最も望ましくは１０重量％未満であり；
芳香族の含量が３５重量％未満、望ましくは２５重量％未満、より望ましくは５重量％未満であり；
最終沸点（ｆｂｐ）が２１５℃未満、より望ましくは１８０℃未満、例えば１００及び１７５℃の間であり；そして、
硫黄の含量が６０ｐｐｍ未満、望ましくは１０ｐｐｍ未満、より望ましくは５ｐｐｍ未満、最も望ましくは２ｐｐｍ未満である。
【００２２】
炭化水素燃料組成物はまたベンゼン含量が５重量％未満、望ましくは１重量％未満であってよい。該組成物のジオレフィン含量はまた５重量％未満、望ましくは１重量％未満、より望ましくは０．１重量％未満であってよい。
【００２３】
上記のように、高沸騰分留はアルキル化反応から分離され得る。この高沸騰分留は典型的には芳香族化合物及び含硫不純物を含む高沸騰成分を含有する。これらの高沸騰成分のいくつかはアルキル化され得、一方その他のものはアルキル化ステップにおいてアルキル化され得ない。アルキル化されない不純物としては多置換チオフェン、ベンゾチオフェン及び置換ベンゾチオフェンが挙げられる。
【００２４】
高沸騰分留はアルキル化条件の下で分留を酸性触媒に接触させることにより更にアルキル化され得る。状況に応じて、第二アルキル化ステップを促進するために、更なるアルキル化剤を反応へ添加してもよい。アルキル化は高沸騰分留の少なくとも一部をより高い沸騰成分へ転換する。これらのより高い沸騰成分は例えば分別蒸留によって分離され得る。第二の低沸騰分留もまたこの第二のアルキル化ステップから回収され得る。
【００２５】
この第二の低沸騰分留は一般的に低濃度の含硫不純物及び／又は芳香族化合物を有する。第二の低沸騰分留は炭化水素燃料組成物として回収され得、そして燃料電池用の水素へ転換され得る。第二の低沸騰分留を第一の低沸騰分留と混合して、水素への転換に好適な炭化水素燃料組成物を生成することは可能であり得る。
【００２６】
アルキル化ステップは第二及びそれに続く高沸騰分留にて繰り返され、第三及びそれに続く高及び低沸騰分留を生成してもよい。
【００２７】
如何なる好適な酸性触媒も本発明のアルキル化ステップにおいて採用され得る。好適な酸触媒は米国特許第５８６３４１９号明細書、米国特許第６０２５５３４号明細書、米国特許第６０４８４５１号明細書及び米国特許第６０５９９６２号明細書中に詳細に記載されており、これらは参照としてここに組み込まれる。そのような酸としてはリン酸、硫酸、ホウ酸、ＨＦ、フルオロスルホン酸、トリ−フルオロメタンスルホン酸及びジヒドロキシホウフッ化水素酸といったブレンステッド酸が挙げられる。ＢＦ３，ＢＣｌ３，ＡｌＣｌ３，ＡｌＢｒ３，ＦｅＣｌ２，ＦｅＣｌ３，ＺｎＣｌ２，ＳｂＦ５，ＳｂＣｌ５と、ＡｌＣｌ３及びＨＣｌの組み合わせのようなルイス酸もまた好適であり得る。酸性触媒はまた担持されていてもされていなくてもよい。好ましい実施の形態において、固体リン酸触媒が採用される。
【００２８】
アルキル化反応は昇温された温度にて実施され得る。例えば、５０℃を超える、望ましくは１００℃を超える、より望ましくは１２５℃を超える温度が採用され得る。好ましい実施の形態において、アルキル化反応は１００乃至３５０℃、望ましくは１２５乃至２５０℃にて実施される。多段式アルキル化ステップが達成される場合、アルキル化温度は続いて起こる各アルキル化ステップで異なっていてよい。
【００２９】
反応圧力は０．０１乃至２００気圧、望ましくは１乃至１００気圧の範囲である。好適なアルキル化条件における更なる詳細は米国特許第５８６３４１９号明細書、米国特許第６０２５５３４号明細書、米国特許第６０４８４５１号明細書及び米国特許第６０５９９６２号明細書中に記載されている。
【００３０】
好ましい実施の形態において、本発明の方法は更に二硫化水素ステップからなる。この二硫化水素反応はアルキル化ステップの前、同時又は後に実施され得る。好ましい実施の形態において、アルキル化反応から回収された炭化水素燃料組成物は二硫化水素化されて（ｈｙｄｒｏｄｅｓｕｌｐｈｕｒｉｓｅｄ）その硫黄含量を更に減少させる。従来の及び／又は選択的な二硫化水素方法が採用され得る。ひとたび二硫化水素化されると、炭化水素燃料組成物は水素へ転換され得る。
【００３１】
二硫化水素化ステップに加えて又はそれとは別に、炭化水素燃料組成物の全て又は如何なるサブ分留も硫黄トラップのような二硫化装置を通過する可能性がある。そのような装置は液体、液体／液体又は固体を基にしたシステムであってよく、炭化水素燃料組成物由来の如何なる含硫不純物をも例えば吸着、吸収又は別の方法で除去するために採用され得る。硫黄トラップは炭化水素燃料組成物中の硫黄及びメルカプタン不純物の除去に特に効果的であり得る。
【００３２】
炭化水素燃料組成物は少なくとも８０のモータ法オクタン価（ＭＯＮ）及び少なくとも９０のリサーチ法オクタン価（ＲＯＮ）を有する。望ましくは、燃料組成物は少なくとも８５のＭＯＮ及び少なくとも９５のＲＯＮを有する。
【００３３】
炭化水素燃料組成物は１００までの、望ましくは３５乃至１００、より望ましくは４５乃至１００ｋＰａのリード蒸気圧（ＲＶＰ）を有してもよい。
【００３４】
炭化水素燃料組成物の密度は０．４ｇ／ｃｍ３より大きく、望ましくは０．５ｇ／ｃｍ３より大きく、より望ましくは０．７ｇ／ｃｍ３より大きく、最も望ましくは０．７乃至０．８ｇ／ｃｍ３であってよい。
【００３５】
本発明の方法は更に、炭化水素燃料組成物が水素へ転換される前に、添加剤を一つ以上炭化水素燃料組成物へ導入するステップからなっていてよい。好適な添加剤としては従来の内燃エンジンガソリンにて採用される添加剤が挙げられる。そのような添加剤としては清浄剤（ｄｅｔｅｒｇｅｎｔ）、持続性添加剤（ｓｔａｂｉｌｉｔｙ  ａｄｄｉｔｉｖｅ）、酸化防止剤及び金属活性低下剤、そして炭化水素燃料を内燃エンジン用燃料として使用することが可能な如何なる別の添加剤が挙げられる。炭化水素燃料組成物は如何なる好適な技術を用いて水素へ転換されてもよい。例えば、部分酸化及び／又は改質が採用され得る。典型的には、炭化水素燃料組成物は水素、一酸化炭素及び／又は二酸化炭素からなる生成物流へ転換される。一般的に、一酸化炭素及び二酸化炭素の両方が生成される。例えば、生産物流中の一酸化炭素の二酸化炭素に対するモル比率は０．１：１乃至１０：１である。
【００３６】
本発明のある実施の形態において、炭化水素燃料組成物は該組成物をスチーム改質条件の下でスチームと反応させて水素及び一酸化炭素及び／又は二酸化炭素を生成することによって水素へ転換される。スチーム改質は触媒があろうとなかろうと何れかで実施され得る。好適な触媒は当技術分野で知られている。それらとしてはロジウム、ニッケル、コバルト、プラチナ、パラジウム、ルテニウム及びイリジウムのような遷移金属触媒が挙げられる。従来のスチーム改質温度及び圧力が採用され得る。
【００３７】
本発明の別の実施の形態において、炭化水素燃料組成物は該組成物を部分酸化条件の下で酸素と反応させて水素及び一酸化炭素及び／又は二酸化炭素を生成することによって水素へ転換される。部分酸化反応は部分酸化触媒があろうがなかろうが実施され得る。好適な部分酸化触媒は当技術分野において周知である。それらとしてはロジウム、ニッケル、コバルト、プラチナ、パラジウム、ルテニウム及びイリジウムのような遷移金属触媒が挙げられる。従来の部分酸化温度及び圧力が採用され得る。
【００３８】
炭化水素燃料組成物が水素へ転換される場合、一酸化炭素もまた一般的に生成される。本発明のある実施の形態において、一酸化炭素は生成物流から酸化によって除去される。反応は一酸化炭素を二酸化炭素に転換し、本工程において放熱する。この熱は炭化水素燃料組成物の水素への転換を促進するために使用され得る。
【００３９】
その上又は別の方法として、一酸化炭素は水移動反応によって除去され得る。水移動反応において、一酸化炭素は触媒の存在下に水と反応し二酸化炭素及び水素を生成する。好適な水移動触媒としては酸化鉄及び酸化クロムが挙げられる。水移動反応において生成された水素は炭化水素燃料組成物の転換によって生成された水素と相まって燃料電池へ導入される。
【００４０】
本発明の方法において生成された水素は燃料電池、望ましくは乗用車、貨物自動車、トラック、スポーツ用途車又はバスのような乗り物に動力を供給するための燃料電池へ導入され得る。水素は燃料電池へ直接供給されるか或いは燃料電池へ導入される前に例えば保存ユニット中へ保存されてもよい。水素が燃料電池へ導入される前に保存される場合、保存ユニットは燃料電池を動力源とした乗り物及び／又は固定貯蔵所に設置され得る。
【００４１】
燃料電池が乗り物に動力を供給する場合、実質的に全ての乗り物のエネルギー需要を満たすのに必要な実質的に全ての動力を生み出すために使用され得る。しかしながら、ある場合において、燃料電池は１００％の動力を生み出すために好適ではないことがある。従って、更なる動力源が必要であり得る。そのような源としては従来の電気化学電池、太陽電池及び内燃エンジンが挙げられる。内燃エンジンが採用される場合、炭化水素燃料組成物は直接内燃エンジン中へ導入され得、燃焼されてエネルギーを生み出す。
【００４２】
注目すべきは、本発明において採用された炭化水素燃料組成物はまた内燃エンジン用のガソリンとして採用されてもよいことである。本発明は以下の試験を参照することによってここに例証されている。
【００４３】
実施例１
軽質触媒性加熱分解ナフサのサンプルをアルキル化し、蒸留によって分留し、そして低沸騰分留をカセイソーダにて抽出して非ジ−オレフィン、低硫黄還元芳香族及びオレフィン燃料を産出した、表１。
【００４４】
【表１】
2005502983.tif 000002
【００４５】
実施例２
更なる軽質触媒性加熱分解ナフサのサンプルをアルキル化し、酸洗浄し、そして蒸留によって分留し低硫黄、還元芳香族及びオレフィン燃料を産出した、表２。
【００４６】
【表２】
2005502983.tif 000003
【００４７】
実施例３
実施例２における表２からの以下のサンプルを自熱式改質装置における炭化水素燃料として以下のように試験した。
【００４８】
サンプルＡ：アルキル化への供給
サンプルＢ：アルキル化された生成物  沸点＜１６０Ｃ
サンプルＣ：アルキル化された生成物  沸点＜１００Ｃ
【００４９】
全ての試験を水噴霧器、燃料噴霧器、石英製の反応器及びガスサンプリングシステムから構成される自熱式改質（ＡＴＲ）リグ中にて遂行した。１時間当たりのガス空間速度（ＧＨＳＶ）が１９，０００ｈｒ−１で、酸素の炭素に対する公称モル比率（Ｏ／Ｃ）が０．９で、そしてスチームの炭素に対する公称モル比率（Ｓ／Ｃ）が０．５であるという一次条件の下で、燃料、水及び空気を最初に石英反応器へガス状反応物質流として供給した。一次条件の下で一時間経過後、スチームの炭素に対する公称モル比率（Ｓ／Ｃ）が０．０７で、一方、ＧＨＳＶは１９，０００ｈｒ−１に、そして酸素の炭素に対する公称モル比率（Ｏ／Ｃ）は０．９に維持した二次条件へステップを迅速に変化させ。試験を二次条件の下で更に１時間実行した。改質触媒は２重量％のプラチナ及び１重量％のロジウムがロードされアルミナ薄め塗装されたコージライトモノリスを使用しており、そしてジョンソンマッテーイによって提供された。円筒形の触媒は平方インチ（ＣＰＩ）当たり９００個の溝を備えた３０ｍｍの長さ及び２７ｍｍの直径であった。
【００５０】
ガス状反応物質流中に必須のＯ／Ｃ及びＳ／Ｃ比率並びにＧＨＳＶを規定するために選ばれた流速で燃料供給流及び空気／水供給流を分離噴霧器中へポンプで注入した。空気／水供給流の蒸気から生成された流れと空気との混合物中へ気化した燃料流を注入し、ガス状反応物流を発生させた。熱移動のために噴霧器中に巨大な表面積を備えること及び多数の混合チューブを使用することによって混合燃料及び空気／水供給流の迅速な気化及び徹底的な混合が達成された。ガス上反応物流を石英製の反応器へ直接供給した。これは垂直に配置された３００ｍｍの長さの反応器供給管で構成され、これは直径２８ｍｍの反応域を形成するため広がっており、その底部には焼結物を備えている。円筒形の触媒を好適なシーリング材でその外周を包み、そして反応域中へ焼結物に触れるようにロードした。焼結物に触れている熱電対によって制御して反応器供給管を第一環状炉で加熱することによりガス状の反応物流の予備加熱温度を３００℃に維持した。石英製の反応器の反応域を第二環状炉中で囲んだ。その温度を熱化学データすなわちＳ／Ｃ＝０．５で８３９℃、Ｓ／Ｃ＝０．０７で８８０℃に基づき、予想触媒出口温度とすることになっている。石英ウールの栓を触媒上部の反応域中へ挿入し、触媒からの放射損失を最小化した。
【００５１】
触媒からのガス状生成物流を上部の触媒の表面の１０ｍｍ上でサンプリングし、その組成物をオンライン及びオフラインガスクロマトグラフィ（ＧＣ）で測定した。ＧＣデータを用いて達成されたマスバランスからサンプリングされたガス状生成物流中の水分濃度を計算しそして次にそれらの結果の正規化のために使用した。
【００５２】
各２時間の試験の最後に、燃料及び空気／水供給流を停止し、石英反応器を通過させて窒素パージを開始し、第一（予備加熱）及び第二（反応域）炉への動力を低下させた。反応域からアンロードする前に触媒を冷却した。
【００５３】
各２時間の長い試験の後に、触媒に蓄積した炭素をプログラムされた温度酸化（ＴＰＯ：ｔｅｍｐｅｒａｔｕｒｅ  ｐｒｏｇｒａｍｍｅｄ  ｏｘｉｄａｔｉｏｎ）によって測定した。触媒を酸素／ヘリウム流中にて室温から８５０℃へ２０℃／分の速度で加熱し、この期間の間中に発生した二酸化炭素の濃度を質量分析計を用いて測定した。
【００５４】
実施例２におけるサンプルからの結果を表３に示した。これらの結果を多数のパラメータ、すなわち水素生成物、非−メタン炭化水素の出現（ｂｒｅａｋｔｈｒｏｕｇｈ）及び触媒に蓄積した炭素（触媒炭素）、炭化水素供給より良くＡＴＲにおいて達成されたアルキル化された生成物に基づき示した。更に、＜１００Ｃにてアルキル化された生成物は同じパラメータに基づき＜１６０Ｃにてアルキル化された生成物より良くＡＴＲにおいて達成された。
【００５５】
【表３】
2005502983.tif 000004
【国際公開パンフレット】
2005502983.tif 000005
2005502983.tif 000006
2005502983.tif 000007
2005502983.tif 000008
2005502983.tif 000009
2005502983.tif 000010
2005502983.tif 000011
2005502983.tif 000012
2005502983.tif 000013
2005502983.tif 000014
2005502983.tif 000015
2005502983.tif 000016
2005502983.tif 000017
2005502983.tif 000018
2005502983.tif 000019
2005502983.tif 000020
【国際調査報告】
2005502983.tif 000021
2005502983.tif 000022
2005502983.tif 000023